СПОСОБ ПОЛУЧЕНИЯ НИЗКОЭМИССИОННОГО ПОКРЫТИЯ С ВЫСОКИМ ОТНОШЕНИЕМ LSG И НЕИЗМЕННЫМ ЦВЕТОМ ПОСЛЕ ТЕРМООБРАБОТКИ

1. Способ получения термообработанного изделия с покрытием, включающий:
- формирование первого слоя на основе, причем первый слой содержит серебро и способен действовать как слой, отражающий инфракрасное излучение;
- формирование второго слоя на первом слое, причем второй слой содержит никель, ниобий, титан и кислород, причем содержание кислорода во втором слое составляет от 10 до 30 ат.%, причем второй слой способен действовать как барьерный слой;
- формирование третьего слоя на втором слое, причем третий слой содержит цинк, олово и кислород и способен действовать как разделяющий слой;
- формирование четвертого слоя на третьем слое, причем четвертый слой содержит серебро и способен действовать как слой, отражающий инфракрасное излучение.
2. Способ по п. 1, причем толщина второго слоя составляет от 1 до 5 нм.
2
x
3. Способ по п. 1, причем третий слой содержит ZnSnO толщина третьего слоя составляет от 50 и 100 нм.
4. Способ получения термообработанного изделия с покрытием, причем способ включает:
- формирование первого слоя на основе, причем первый слой содержит цинк, олово и кислород и способен действовать как базовый слой;
- формирование второго слоя на первом слое, причем второй слой содержит серебро и способен действовать как слой, отражающий инфракрасное излучение;
- формирование третьего слоя на втором слое, причем третий слой содержит никель, ниобий, титан и кислород, и содержание кислорода в третьем слое составляет от 10 до 30 ат.%, и третий слой способен действовать как барьерный слой;
- формирование четвертого слоя на третьем слое, причем четвертый слой содержит цинк, олово и кислород и способен действовать как разделяющий слой;
- формирование пятого слоя на четвертом слое, причем пятый слой содержит серебро и способен действовать как слой, отражающий инфракрасное излучение;
- формирование шестого слоя на пятом слое, причем шестой слой содержит никель, ниобий, титан и кислород и способен действовать как барьерный слой;
- формирование седьмого слоя на шестом слое, причем седьмой слой содержит цинк, олово и кислород и способен действовать как защитный слой.
2
x
5. Способ по п. 4, причем первый слой, четвертый слой или седьмой слой содержит ZnSnO.
2
x
6. Способ по п. 4, причем первый слой, четвертый слой и седьмой слой содержат ZnSnO.
7. Способ по п. 4, причем толщина первого слоя или четвертого слоя составляет от 10 до 40 нм.
8. Способ по п. 4, дополнительно включающий образование
- восьмого слоя между первый и вторым слоями, причем восьмой слой содержит оксид цинка и способен действовать как затравочный слой для второго слоя, и
- девятого слоя между пятым и шестым слоями, причем девятый слой содержит оксид цинка и способен действовать как затравочный слой для пятого слоя.
9. Способ по п. 4, причем толщины восьмого слоя и девятого слоя составляют от 3 до 10 нм.
10. Способ по п. 4, причем толщина третьего слоя или шестого слоя составляет от 1 до 5 нм.
11. Способ по п. 4, причем толщина четвертого слоя составляет от 50 до 100 нм.
12. Изделие с покрытием, содержащее
- первый слой, находящийся на основе,
причем первый слой является аморфным слоем,
причем первый слой содержит цинк, олово и кислород,
причем первый слой способен действовать как базовый слой;
- второй слой, находящийся на первом слое,
причем второй слой содержит серебро,
причем второй слой способен действовать как слой, отражающий инфракрасное излучение;
- третий слой, находящийся на втором слое,
причем третий слой содержит никель, ниобий, титан и кислород,
причем содержание кислорода в третьем слое составляет от 10 до 30 ат.%,
причем третий слой способен действовать как барьерный слой;
- четвертый слой, расположенный на третьем слое,
причем четвертый слой содержит цинк, олово, и кислород,
причем четвертый слой способен действовать как разделяющий слой;
- пятый слой, расположенный на четвертом слое,
причем пятый слой содержит серебро,
причем пятый слой способен действовать как слой, отражающий инфракрасное излучение;
- шестой слой на пятом слое,
причем шестой слой содержит никель, ниобий, титан и кислород,
причем шестой слой способен действовать как барьерный слой;
- седьмой слой, расположенный на шестом слое,
причем седьмой слой содержит цинк, олово и кислород,
причем седьмой слой способен действовать как защитный слой.
2
x
13. Изделие с покрытием по п. 12, причем первый слой, четвертый слой или седьмой слой содержит ZnSnO.
2
x
14. Изделие с покрытием по п. 12, причем первый слой, четвертый слой и седьмой слой содержат ZnSnO.
15. Изделие с покрытием по п. 12, причем толщина первого слоя или четвертого слоя составляет от 10 до 40 нм.
16. Изделие с покрытием по п. 12, дополнительно содержащее:
- восьмой слой между первым и вторым слоями, причем восьмой слой содержит оксид цинка, причем восьмой слой способен действовать как затравочный слой для второго слоя, и
- девятый слой между пятым и шестым слоями, причем девятый слой содержит оксид цинка, причем девятый слой способен действовать как затравочный слой для пятого слоя.
17. Изделие с покрытием по п. 12, причем толщины восьмого слоя и девятого слоя составляют от 3 до 10 нм.
18. Изделие с покрытием по п. 12, причем толщина второго слоя или пятого слоя составляет от 8 до 12 нм.
19. Изделие с покрытием по п. 12, причем коэффициент light-to-solar gain (LSG) изделий сразу после нанесения покрытия и термообработанных изделий больше 1,8.
20. Изделие с покрытием по п. 12, причем изменение цвета изделий сразу после покрытия и термообработанных изделий меньше 3.